(57)【特許請求の範囲】
【請求項１】
ポリエステル布帛の表面に薄膜Ａ、Ｂをこの順で備えてなる布帛であって、
薄膜Ａが、下記式（１）に示されるポリエチレングリコールジアクリレート又は下記式（２）に示されるポリエチレングリコールジメタクリレートを低温プラズマ処理して重合された親水性ポリマーからなり、
【化１】
0006632798.tif 000005
［式（１）及び（２）において、ｎは２３である。］
薄膜Ｂが親水基を有しかつ炭素数１〜６のパーフルオロアルキル基を含有するフッ素系化合物と架橋剤と吸水剤とからなり、
ＪＩＳ  Ｌ１９０７：２００４記載の滴下法に基づく吸水性が６０秒以下で、ＡＡＴＣＣ  ＴＭ１１８記載の滴下法に基づく撥油性が３級以上であることを特徴とする防汚性ポリエステル布帛。
【請求項２】
薄膜Ａ、Ｂの合計固着量がポリエステル布帛１００質量部に対して０．５〜１０質量％であり、
ＪＩＳ  Ｌ０２１７記載の１０３法に基づく洗濯を３０回行った後の布帛についてＪＩＳ  Ｌ１９１９：２００６記載のＣ法に基づく防汚性（付いた汚れの落ちやすさ試験）が３級以上であることを特徴とする請求項１記載の防汚性ポリエステル布帛。
【請求項３】
さらに、薄膜Ａ、Ｂの固着量比が質量比で、Ａ：Ｂ＝１：１〜５：１の範囲にあり、
ＪＩＳ  Ｌ０２１７記載の１０３法に基づく洗濯を３０回行った後の布帛について日本化学維協会規格  ＪＣＦＡ  ＴＭ−１０４  ダイヤペースト法に基づく汚れ除去性が３級以上であり、
かつＪＩＳ  Ｌ０２１７記載の１０３法に基づく洗濯を３０回行った後の布帛についてボーケン品質評価機構規格ＢＱＥ  Ａ０３２法に基づく汚れ除去性が３級以上であることを特徴とする請求項２記載の防汚性ポリエステル布帛。
【請求項４】
防汚性ポリエステル布帛を製造する方法であって、
ポリエステル布帛の表面に下記式（１）に示されるポリエチレングリコールジアクリレート又は下記式（２）に示されるポリエチレングリコールジメタクリレートを低温プラズマ処理して重合された親水性ポリマーからなる薄膜Ａを形成し、
【化２】
0006632798.tif 000006
［式（１）及び（２）において、ｎは２３である。］
薄膜Ａの表面に、親水基を有しかつ炭素数１〜６のパーフルオロアルキル基を含有するフッ素系化合物と架橋剤と吸水剤とからなる薄膜Ｂを形成することを特徴とする、防汚性ポリエステル布帛の製造方法。
【発明の詳細な説明】
【技術分野】
【０００１】
本発明は、吸水性と撥油性を兼備する防汚性ポリエステル布帛に関するものである。
【背景技術】
【０００２】
ポリエステル布帛は、強度、染色堅牢度、加工性などに優れるため、衣料、産業資材を問わず幅広い分野に利用されている。しかしながら、ポリエステル繊維は親油性に富むため、油汚れなどを吸着し易く、一方で綿などのセルロース繊維と比べ親水性に劣るという特性を持つ。そのため、油汚れし易いうえにその汚れを除去し難いという欠点があり、防汚性を改善するための方法が種々提案されている。
【０００３】
ポリエステル布帛の防汚性を改善するべく、例えば以下の（１）（２）の方法が提案されている。
（１）ポリエステル布帛において、油汚れが付着し難くなるようにＳＧ性（Ｓｏｌｉｄ  Ｇｕａｒｄ）加工する。
（２）ポリエステル布帛において、油汚れが付着した場合でも洗濯で容易に除去できるようにＳＲ性（Ｓｏｌｉｄ  Ｒｅｌｅａｓｅ）加工する。
【０００４】
上記（１）のＳＧ性加工された布帛として、例えば、特許文献１には、フッ素を５０重量％以上含有する撥水撥油剤を用いて合成繊維布帛を加工した後、その布帛表面を、主鎖の炭素にフッ素原子が結合し、フッ素含有率が２０重量％を超え５０重量％未満である高分子化合物により加工した撥水防汚性布帛が提案されている。
【０００５】
また、上記（２）のＳＲ性加工された布帛として、特許文献２には、ポリエステル繊維布帛の表面に、ポリアルキレングリコールと、芳香族ジカルボン酸と、アルキレングリコールとを共重合してなるブロック共重合体、変性オルガノシリケート及びアミノプラスト樹脂を付着させてなる防汚性ポリエステル布帛が提案されている。
【０００６】
しかし、一般に、ＳＧ性加工された布帛はＳＲ性に、ＳＲ性加工された布帛はＳＧ性に各々欠ける傾向にあり、両性能を備える布帛の創出が望まれていた。
【０００７】
そこで、ポリエステル布帛において、油汚れが付着し難く、汚れが付着しても洗濯で容易に除去できるようにＳＧＲ性（Ｓｏｌｉｄ  Ｇｕａｒｄ  Ｒｅｌｅａｓｅ）加工することが検討されている。一例として、特許文献３に、親水性基を有するフッ素系撥水撥油剤、フッ素含有率が高く非親水性のフッ素系撥水撥油剤及び架橋剤を含む防汚性被覆層を備えてなる防汚性合成繊維布帛が提案されている。
【先行技術文献】
【特許文献】
【０００８】
【特許文献１】特開平３−２３４８７０号公報
【特許文献２】特開平９−２６８４７２号公報
【特許文献３】特開平１０−３１７２８１号公報
【発明の概要】
【発明が解決しようとする課題】
【０００９】
このように、防汚性は、大きくＳＧ性（汚れ付着防止性）、ＳＲ性（汚れ除去性）、ＳＧＲ性（汚れ付着防止性及び汚れ除去性を兼備する性能）に大別され、ＳＧＲ性は、ＳＧ性及びＳＲ性を改良したものに位置づけられる。
【００１０】
しかし、ＳＧＲ性を志向した特許文献３記載の布帛は、ＳＧ性は十分期待できる一方、ＳＲ性についてはある程度の効果は期待できるものの未だ十分でないのが実情である。これは、親水性基を有するフッ素系撥水撥油剤のみでＳＲ性を発現させようとするからであり、同一分子中に存在する撥水性基により親水性基の働きが妨げられてしまうことが要因と考えられる。
【００１１】
本発明は、上記従来技術に鑑みなされたもので、撥油性及び吸水性に優れ、ＳＧＲ性が顕著に高められた布帛を提供することを目的とする。
【課題を解決するための手段】
【００１２】
本発明者らは、上記布帛において十分なＳＧＲ性が得られない理由について検討したところ、ＳＲ性については、布帛に十分な吸水性が付与されていないために、水流が布帛内部に行き渡たりづらく、これが原因で汚れを除去し難くなっているのであろうとの考えに至った。これを受け、フッ素系撥水撥油剤の構造を改質し、親水性基の含有量を増やすことを検討したが、撥水撥油性が低下し、かえってＳＧ性が低下しまう結果となった。そこで、防汚性被覆層における親水性部分及び疎水性部分と、ＳＧ性及びＳＲ性との関係について再度見直し、両性能（ＳＧＲ性）をバランス良く向上させるための層構造について検討したところ、親水性部分を土台としてその中に疎水性部分を部分配置させると、意外にも両性能を高めうることを見出した。本発明は、これらの知見に基づいてさらに検討を重ねることにより完成された発明である。
【００１３】
すなわち、本発明は、第一に、ポリエステル布帛の表面に薄膜Ａ、Ｂをこの順で備えてなる布帛であって、薄膜Ａが親水性ポリマーからなり、薄膜Ｂが親水基を有しかつ炭素数１〜６のパーフルオロアルキル基を含有するフッ素系化合物と架橋剤と吸水剤とからなり、ＪＩＳ  Ｌ１９０７：２００４記載の滴下法に基づく吸水性が６０秒以下で、ＡＡＴＣＣ  ＴＭ１１８記載の滴下法に基づく撥油性が３級以上であることを特徴とする防汚性ポリエステル布帛を要旨とするものである。
【発明の効果】
【００１４】
本発明によれば、撥油性と吸水性が共に優れ、ＳＧＲ性が顕著に高められた防汚性ポリエステル布帛が提供できる。
【発明を実施するための形態】
【００１５】
以下、本発明について詳細に説明する。
【００１６】
本発明の布帛は、特定組成の薄膜Ａ、Ｂを基材たるポリエステル布帛の表面に順次積層した布帛である。薄膜Ａ、Ｂは布帛の少なくとも一方の面に順次積層されていれば足りる。
【００１７】
基材であるポリエステル布帛とは、ポリエチレンテレフタレート、ポリブチレンテレフタレート、ポリトリメチレンテレフタレートなどのポリエステル繊維を５０質量％以上、好ましくは８０質量％以上含有する織物、編物、不織布などをいい、ポリエステル繊維のみで形成された布帛が最も好ましい。ポリエステル繊維と共に布帛を形成する他の繊維としては、任意の繊維が使用でき、例えば、ナイロン６、ナイロン６，６などのポリアミド繊維、ポリアクリルニトリル繊維、ポリビニルアルコール繊維の他、ジアセテート、トリアセテートなどの半合成繊維、あるいは木綿やウールなどの天然繊維などがあげられる。本発明では、これらの繊維を単独で又は混繊、混紡、交織編して使用する。
【００１８】
前記布帛の織物組織及び編物組織としては、特に限定されないが、織物組織としては、平織、綾織、朱子織の三原組織、変化組織、たて二重織、よこ二重織などの片二重組織、たてビロード織などが例示される。よこ編組織としては、平編、ゴム編、両面編、パール編、タック編、浮き編、片畔編、レース編、添え毛編などが例示され、たて編組織としては、シングルデンビー編、シングルアトラス編、ダブルコード編、ハーフ編、ハーフベース編、サテン編、ハーフトリコット編、裏毛編、ジャガード編などが例示される。また、布帛の構造は単層構造、多層構造のいずれでもよい。これらの織物や編物は常法により製造できる。
【００１９】
本発明の布帛は、その表面にまず薄膜Ａが積層されている。薄膜Ａは親水性ポリマーから構成される。親水性ポリマーとしては、任意のものが使用でき、例えば、親水性ポリエステル、ポリエーテルエステルアミド、ポリビニルピロリドン、ポリアルキレンオキシドなどの他、これらの変性物も使用できる。市販品としては、高松油脂社製、商品名「ＳＲ６２００」などがあり、これらも好適に使用できる。
【００２０】
薄膜Ａは、通常、親水性ポリマーを含む樹脂溶液を調製し、これを布帛表面にコーティングするか含浸するかし、乾燥することにより形成できる。この場合、含浸、乾燥による方法が好適であり、布帛を構成する個々の繊維に薄膜Ａを形成でき、ＳＲ性の洗濯耐久性向上が期待できるようになる。
【００２１】
さらに、必要に応じて各種添加剤、各種組成物を薄膜Ａ中に併含させてもよい。
【００２２】
他方、親水性モノマーを布帛に付着させ、適宜手段でこれを重合することで親水性ポリマーを得、薄膜Ａとしてもよい。この方法を採用すると、膜の厚み調整が容易となり、ＳＲ性及びその洗濯耐久性、さらには布帛の風合いなども好適化し易くなる。
【００２３】
親水性モノマーとしては、アルキレンオキサイドを含むアクリレート、アルキレンオキサイドを含むメタクリレート、アルキレンオキサイドを含むエポキシアクリレート、アルキレンオキサイドを含むエポキシメタクリレートなどがあげられる。中でも、ポリエステル布帛との反応性の観点から、２官能ビニル系モノマーが好ましく、特にアルキレンオキサイドを含むジアクリレートモノマー、アルキレンオキサイドを含むジメタクリレートモノマーが好ましい。
【００２４】
このような親水性モノマーとしては、具体的には、下記式（１）にて示されるポリエチレングリコールジアクリレート、あるいは下記式（２）にて示されるポリエチレングリコールジメタクリレートなどがあげられる。
【００２５】
【化１】
0006632798.tif 000002
【００２６】
上記式（１）中、汚れの効果的な除去を可能にする観点、すなわちＳＲ性を高めより防汚性に優れる布帛を得る観点から、ｎは１〜２３の整数であることが好ましく、１４〜２３の整数であることがより好ましい。
【００２７】
【化２】
0006632798.tif 000003
【００２８】
上記式（２）中、（１）式の場合と同様の観点から、ｎは１〜２３の整数であることが好ましく、１４〜２３の整数であることがより好ましい。
【００２９】
親水性モノマーの重合方法としては、適宜の方法が採用できるが、一例として低温プラズマによる方法があげられる。本発明では、洗濯耐久性の観点から、この低温プラズマによる方法が推奨される。この点の詳細は明らかでないが、低温プラズマによる方法を採用すると、ポリエステル繊維表面において親水性モノマーがグラフト重合すると考えられ、後に薄膜Ｂを形成したとき、グラフトの枝分かれの間にフッ素系化合物が入り込み、親水性ポリマーとフッ素系化合物とが繊維に強く固着し、洗濯耐久性が向上するものと考えられる。
【００３０】
低温プラズマ処理する場合、これに先立ち、親水性モノマーを含有する水溶液を調製する。水溶液は、通常、上記親水性モノマーを公知の方法で水性媒体に溶解させることにより調製できる。そして、調製した水溶液をポリエステル布帛の表面に付与し、予備乾燥する。その後、低温プラズマ処理する。
【００３１】
基材たるポリエステル布帛の表面に水溶液を付与する方法としては、特に限定されるものではなく、例えばパディング法（含浸法）、スプレー法、キスロールコータ法、スリットコータ法などがあげられる。中でも個々の繊維表面に水溶液を効率的に付与できる点でパディング法が好適である。
【００３２】
予備乾燥の条件としては、媒体をほぼ蒸発させうる条件であればよく、具体的には８０〜１４０℃で３０〜２４０秒間の条件が好ましい。
【００３３】
また、低温プラズマとは、気体に電気エネルギーを与えることによって得られる放電状態であり、負電荷を持つ電子と正電荷を持つイオン、さらに電気的に中性なラジカルが含まれた減圧下でのグロー放電、大気圧グロー放電、コロナ放電などによる常温域での状態のことである。
【００３４】
低温プラズマ処理は、まず、減圧状態にある非重合性ガスに高周波エネルギーを与えることによってガス分子を励起させて、低温でのプラズマ状態を発生させる。そして、この低温プラズマ雰囲気内に、水溶液を付与したポリエステル布帛を一定時間静置し、低温プラズマによりモノマーを重合させる。
【００３５】
非重合性ガスとしては、酸素、窒素、水素、ヘリウム、アルゴン、炭酸ガスなどがあげられる。中でも、ポリエステル布帛表面で親水性モノマーを効率よく重合する観点から、酸素が好ましい。
【００３６】
高周波エネルギーの周波数としては、低温プラズマを発生しうるものであれば特に限定されるものでなく、例えば、１〜３０００ＭＨｚの範囲で使用可能である。実使用に供する際には、電波法などの規制により、１３．５６ＭＨｚ、２７．１２ＭＨｚ、４０．６８ＭＨｚ、９１５ＭＨｚ、２４５０ＭＨｚのいずれかを採用することが一般的である。
【００３７】
高周波エネルギーの電力（高周波電力）は、発生するプラズマの運動エネルギーを向上させる観点から、０．１〜１５．０ｋＷであることが好ましく、０．３〜１０．０ｋＷであることがより好ましい。
【００３８】
低温プラズマ処理時の真空度としては、安定した低温プラズマ状態を持続させる観点から、１３〜２６７０Ｐａであることが好ましく、４０〜１３３０Ｐａであることがより好ましい。
【００３９】
また、低温プラズマ処理に供される時間は、親水性ポリマーをポリエステル布帛表面に強固に付着させる観点から、０．５〜６０分の範囲であることが好ましく、０．５〜１０分であることがより好ましい。
【００４０】
さらに、親水性モノマーを重合するにあたり、必要に応じて重合開始剤を併用してもよい。ただし、布帛の変色、堅牢度の低下、風合いの硬化といった点で問題が起こる場合があるため、使用量を抑えるか又は種類を選別するなどしてこれらの点を避けることが好ましい。
【００４１】
低温プラズマ処理した後は、必要に応じて、ポリエステル布帛から未反応物の親水性モノマーを除去する目的でソーピングすることが好ましい。ソーピングすることで、残留未反応物に起因する布帛の変色、染色堅牢度の低下などを抑えることができる。
【００４２】
ソーピングする際の液温としては、未反応物の除去効率の観点から６０〜１００℃とすることが好ましい。また、ソーピング時間としては、同じく未反応物の除去効率の観点から１〜６０分間であることが好ましい。さらに、ソーピングの際には、洗浄性を向上させ除去効率をより高めるために、界面活性剤を併用してもよい。
【００４３】
ソーピングした後は、必要に応じて布帛を乾燥するとよい。
【００４４】
さらに、本発明の布帛は、上記薄膜Ａの上に薄膜Ｂが積層されている。薄膜Ｂは、親水基を有しかつ炭素数１〜６のパーフルオロアルキル基を含有するフッ素系化合物と、架橋剤と、吸水剤とから構成される。
【００４５】
本発明で使用するフッ素系化合物の基本構造は、親水性セグメントとフッ素化された疎水性セグメントとを共重合した構造をなす。フッ素系以外の化合物を用いた場合は、所望の撥油性が得られないため防汚性が低下し、所望の洗濯耐久性も得られない。
【００４６】
親水性セグメントとしては、アクリレート、メタアクリレート、酢酸ビニル、塩化ビニルなどのエチレン系不飽和物を変性したうえで、これらの変性物にエチレンオキサイド、水酸基、カルボキシル基、スルフォン酸基などの親水基を導入したものがあげられる。中でも、汚れ除去性（ＳＲ性）が向上し、防汚性に優れる布帛を得る観点から、硫化水素とポリエチレングリコールジメタクリレートとを反応させることにより得る親水性セグメントが好ましい。
【００４７】
一方、フッ素化された疎水性セグメントとしては、油汚れの付着を抑え、防汚性をより高める観点から、炭素数１〜６のパーフルオロアルキル基を含むフルオロアルキルアクリレートが好ましい。このような親水基を有するフッ素系化合物としては、市販品が好ましく使用でき、具体的には、旭硝子社製、商品名「アサヒガードＡＧ−Ｅ１００」、大原パラヂウム社製、商品名「パラソルブＳＲＦ−６０００」、日華化学社製、商品名「ＮＫガードＳＲ−２０２０」などがあげられる。
【００４８】
また、架橋剤としては、適宜のものが使用できる。例えば、イソシアネート基、トリアジン基、エポキシ基、シラノール基、メチロール基、オキサゾリン基などの架橋性官能基を含有する化合物などがあげられる。架橋剤を使用することで、薄膜Ｂの構成単位を強固に結びづけると共に薄膜Ａ、Ｂを強固に結びつけることができ、結果として吸水性及び撥油性の洗濯耐久性が向上する。
【００４９】
さらに、吸水剤としても、適宜のものが使用できる。例えば、吸水性ポリアミド樹脂、吸水性ポリエステル樹脂、吸水性エポキシ変性シリコン樹脂などがあげられる。
【００５０】
この他、必要に応じて各種添加剤、各種組成物を薄膜Ｂ中に併含させてもよい。
【００５１】
薄膜Ｂは、薄膜Ａの上に、親水基を有する炭素数１〜６のフッ素系化合物と架橋剤と吸水剤とを含有する水溶液を付与し、必要に応じて予備乾燥した後、１３０〜１９０℃で乾熱処理することにより形成できる。
【００５２】
当該水溶液を付与する方法としては、特に限定されるものではなく、例えばパディング法、スプレー法、キスロールコータ法、スリットコータ法などがあげられ、特にパディング法が好適である。
【００５３】
予備乾燥としては、８０〜１４０℃で３０〜２４０秒間の条件が好ましい。
【００５４】
水溶液を適宜手段で布帛に付与し、必要に応じて予備乾燥した後は、乾熱処理する。乾熱処理の温度としては、１３０〜１９０℃が好ましく、１５０〜１７０℃がより好ましい。１３０℃未満であると、十分な撥油性が得ら難く、結果として防汚性が低下する場合がある。この理由は定かでないが、フッ素系化合物における疎水性セグメントの配向が乱れ易くなることが原因と考えられる。一方、１９０℃を超えると、熱によって薄膜が劣化し易くなり、結果として汚れ除去性が低下し、ひいては防汚性に劣るものとなり易い。他方、乾熱処理の時間としては、防汚性を高める観点から、３０〜３００秒間が好ましい。乾熱処理は、ピンテンターを使用して行うとよい。
【００５５】
本発明の布帛は、このように基材たるポリエステル布帛の表面に薄膜Ａ、Ｂをこの順に備えている。そして、薄膜Ａは親水性ポリマーから構成され、薄膜Ｂは吸水剤を含有し、かつ同Ｂ中のフッ素系化合物は親水性セグメントを含有している。すると、薄膜Ａ、Ｂは、全体としてあたかも親水性部分という「海」の中に疎水性部分という「島」が浮かんでいるような構造をなしているといえる。このように、親水性部分を土台としてその中に疎水性部分を部分配置させると、ＳＧＲ性が大幅に向上する。ＳＧＲ性が向上する理由は定かでないが、ＳＲ性については、フッ素系化合物は、本来、布帛に撥水性と撥油性とを付与できるものの、薄膜Ａが親水性ポリマーから構成され、かつ薄膜Ｂに吸水剤が含有されしかもフッ素系化合物中に親水性セグメントも含まれていることから、フッ素系化合物中の疎水性セグメントは周囲を親水性部分で取り囲まれるようになる。そうすると、布帛に与えた撥水性は相殺されるばかりか、むしろ薄膜全体として吸水性は高められることになる。これにより、ＳＲ性が向上すると考えられる。なお、副次的な効果として、布帛が吸水性を有することにより、衣服としたとき汗を吸い易くなり、結果として快適な着用感が得られると共に用途展開も図り易くなる。一方、ＳＧ性は、フッ素系化合物による効果のうち、撥水性だけが相殺されて撥油性が残り、しかも、外気に接する外側の膜（薄膜Ｂ）にフッ素系化合物を配することで、外から侵入しようとする油汚れを効果的に防御できるようになるため、ＳＧ性が向上するものと考えられる。
【００５６】
本発明の布帛は、このようにＳＧＲ性に優れるものである。このうちＳＲ性は、布帛が持つ吸水性に由来するところが大きいから、布帛は所定の吸水性を有する必要がある。そこで、本発明では、吸水性を推し量る指標としてＪＩＳ  Ｌ１９０７：２００４記載の滴下法を採用し、これに基づく吸水性が６０秒以下である必要がある。
【００５７】
一方、ＳＧ性については、布帛が持つ撥油性に由来するところが大きいから、布帛は所定の撥油性を有する必要がある。その意味で、布帛は、ＡＡＴＣＣ  ＴＭ１１８記載の滴下法に基づく撥油性が３級以上である必要がある。
【００５８】
本発明におけるＳＧＲ性は、特異な層構造に由来し、単に２層にする又は単に組成を好適化するだけでは奏されないものである。
【００５９】
以上、本発明の防汚性ポリエステル布帛は、撥油性及び吸水性に優れ、これらの洗濯耐久性にも優れるものであるが、さらにこれらの特性を高めたい場合は、薄膜Ａ、Ｂの合計固着量をポリエステル布帛１００質量部に対して０．５〜１０質量％の範囲に調整するとよい。
【００６０】
薄膜Ａ、Ｂの合計固着量をこの範囲に調整すると、撥油性及び吸水性をバランスよく向上でき、同時に薄膜が布帛から剥離し難くなる。その結果、一般的な油汚れに対し洗濯耐久性を考慮しながらその防汚性をより向上させることができる。具体的には、ＪＩＳ  Ｌ０２１７記載の１０３法に基づく洗濯を３０回行った後の布帛について、ＪＩＳ  Ｌ１９１９：２００６記載のＣ法に基づく防汚性（付いた汚れの落ちやすさ試験）を３級以上とすることができる。
【００６１】
また、本発明における優れた防汚性が薄膜Ａ、Ｂの組成、位置関係などの相乗効果により奏される点に照らせば、薄膜Ａ、Ｂの固着量比を規定することも防汚性を高めるうえで好ましい。特に、上記に加え、薄膜Ａ、Ｂの固着量比を質量比で、好ましくはＡ：Ｂ＝１：１〜５：１、さらに好ましくはＡ：Ｂ＝１：１〜３：１の範囲に調整すると、洗濯耐久性を維持しつつ、機械油に対する防汚性や皮脂汚れに対する防汚性をより高めることができる。具体的に、機械油に対する防汚性として、ＪＩＳ  Ｌ０２１７記載の１０３法に基づく洗濯を３０回行った後の布帛について日本化学繊維協会規格  ＪＣＦＡ  ＴＭ−１０４  ダイヤペースト法に基づく汚れ除去性を３級以上とすることができる。そして、皮脂汚れに対する防汚性として、ＪＩＳ  Ｌ０２１７記載の１０３法に基づく洗濯を３０回行った後の布帛についてボーケン品質評価機構規格ＢＱＥ  Ａ０３２法に基づく汚れ除去性を３級以上とすることができる。
【００６２】
このように、薄膜Ａ、Ｂの合計固着量や固着量比を調整することで、防汚性を改良することができる。
【００６３】
以上のような本発明の防汚性ポリエステル布帛は、油性汚れについての防汚性は無論のこと、吸水性に優れることから水分汚れに対しても優れた防汚性を示す。そして、布帛を洗濯しても、防汚性の低下が少ない（つまり、洗濯耐久性に優れた防汚性を有する）。さらに、吸汗性にも優れ着心地のよい衣服に仕立てることもできる。
【００６４】
本発明の布帛は、作業用ユニフォーム、スポーツウェア、白衣、食品ユニフォームなどの洗濯耐久性に優れた防汚性が求められる分野において、好適に使用できる。
【実施例】
【００６５】
以下、実施例に基づいて本発明を具体的に説明するが、本発明はこれらに限定されるものではない。布帛の特性は、以下の方法により測定、評価した。
【００６６】
（１）吸水性
ＪＩＳ  Ｌ１９０７：２００４記載の滴下法に基づいて測定した。この結果を「初期」の吸水性とした。
【００６７】
（２）撥油性
ＡＡＴＣＣ  ＴＭ１１８記載の滴下法に基づいて測定した。この結果を「初期」の撥油性とした。
【００６８】
（３）吸水性及び撥油性の洗濯耐久性
ＪＩＳ  Ｌ  ０２１７記載の１０３法に基づく洗濯を３０回（３０洗後）行った布帛を用意し、この布帛について、上記方法に基づき吸水性及び撥油性を測定した。なお、洗濯にあたり、洗剤としてライオン社製「トップ  クリアリキッド（商品名）」を使用した。
【００６９】
（４）付いた汚れの落ちやすさ試験（Ｃ法防汚性）
ＪＩＳ  Ｌ１９１９：２００６記載のＣ法に基づいて測定した。布帛から１０ｃｍ四方の試料を採取し、高さ１０ｃｍから親油性汚染物質−２を１００μｌ滴下後、ろ紙で汚染物質を吸い取った。その後、ＪＩＳ  Ｌ０２１７記載の１０３法に基づいて洗濯を１回行い、乾燥した後、汚れの程度を汚染用グレースケールで判定した。この結果を「初期」のＣ法防汚性とした。さらに、同じ布帛から５０ｃｍ四方の布帛を切り出し、ＪＩＳ  Ｌ０２１７記載の１０３法に基づいて３０回洗濯した後、洗濯した布帛から１０ｃｍ四方の試料を採取し、以降は上記と同様に行ってＣ法防汚性を測定した。この結果を「３０洗後」のＣ法防汚性とした。なお、洗濯にあたり、洗剤としてライオン社製「トップ  クリアリキッド（商品名）」を使用した。
【００７０】
（５）ダイヤペースト法に基づく汚れ除去性（１０４法防汚性）
日本化学繊維協会規格 ＪＣＦＡ ＴＭ−１０４法に基づいて測定した。まず、布帛から５ｃｍ四方の試料を採取した。次に、汚染源としてカーボンブラック（１６．７質量部）、牛脂硬化油（２０．８質量部）、流動パラフィン（６２．５質量部）の割合で配合した液１ｇを１００ｍｌのモーターオイルに分散させたものを用意し、かかる汚染源を試料に０．１ｍｌ付着させた後、２４時間放置した。その後、ＪＩＳ  Ｌ０２１７記載の１０３法に基づく洗濯を１回行い、乾燥させた後、汚れの程度を汚染用グレースケールにて判定した。この結果を「初期」の１０４法防汚性とした。
別途、ＪＩＳ  Ｌ０２１７記載の１０３法に基づく洗濯を３０回（３０洗後）行った布帛についても、上記と同様の手順で１０４法防汚性を測定した。なお、洗濯にあたり、洗剤としてライオン社製「トップ  クリアリキッド（商品名）」を使用した。
【００７１】
（６）ボーケン規格Ａ０３２法に基づく汚れ除去性（Ａ０３２法防汚性）
ボーケン品質評価機構規格ＢＱＥ  Ａ０３２法に基づいて測定した。まず、布帛から５ｃｍ四方の試料を採取した。次に、汚染源としてオレイン酸を５０質量％含むエタノール溶液を試料に０．０１ｍｌ滴下し、２４時間放置した。その後、ＪＩＳ  Ｌ０２１７記載の１０３法に基づく洗濯を１回行い、乾燥させた後、絵表示の温度（１６０℃）で１５秒間プレスし、汚染部と未汚染部との色差を変退色用グレースケールで判定した。この結果を「初期」のＡ０３２法防汚性とした。
別途、ＪＩＳ  Ｌ０２１７記載の１０３法に基づく洗濯を３０回（３０洗後）行った布帛についても、上記と同様の手順でＡ０３２法防汚性を測定した。なお、洗濯にあたり、洗剤としてライオン社製「トップ  クリアリキッド（商品名）」を使用した。
【００７２】
（実施例１）
経糸としてポリエステルマルチフィラメント加工糸（１６７ｄｔｅｘ４８ｆ）を用い、緯糸としてポリエステルマルチフィラメント加工糸（３３４ｄｔｅｘ９６ｆ）を用いて、綾織物（経糸密度：１２８本／２．５４ｃｍ、緯糸密度：５８本／２．５４ｃｍ、目付：２００ｇ／ｃｍ２）を製織した。次いで、この綾織物を通常の方法で精練プレセットし、下記処方１に示す組成の水溶液に綾織物を含浸した後、マングルで絞り（絞り率：６０質量％）、１２０℃で１２０秒間予備乾燥した。続いて、低温プラズマ加工機で、高周波電力７ｋｗにてプラズマ処理を１分間行うことで、薄膜Ａを形成した。その後、ソーピング、乾燥した後、下記処方２に示す組成の水溶液に綾織物を含浸し、マングルで絞り（絞り率：６０質量％）、１２０℃で１２０秒間予備乾燥した。そして、ピンテンター（市金工業社製）を使用し、１７０℃で２分間乾熱処理して薄膜Ｂを形成した。このようにして、防汚性ポリエステル布帛を得た。
【００７３】
＜処方１＞
親水性モノマー（ポリエチレングリコール１０００ジメタクリレート、固形分１００質量％）  ６０ｇ／Ｌ
親水性ポリマー（親水性ポリエステル、固形分４０質量％）  ６０ｇ／Ｌ
【００７４】
＜処方２＞
親水基を有する炭素数６のフッ素系化合物（固形分２６質量％）  １００ｇ／Ｌ
架橋剤（イソシアネート化合物、固形分４０質量％）  ３０ｇ／Ｌ
吸水剤（吸水性ポリエステル樹脂、固形分２０質量％）  ３０ｇ／Ｌ
ノニオン系界面活性剤（固形分４０質量％）  ２ｇ／Ｌ
【００７５】
（実施例２）
ポリエステルと綿とを混率５０：５０で混紡した３３番手双糸の混紡糸を経緯糸に使用して、経糸密度６４本／２．５４ｃｍ、緯糸密度５６本／２．５４ｃｍの平織物を得た。得られた織物を一般的な精練漂白、乾燥、セット工程を経て分散／反応染色法で連続染色し水色の織物を得た。以降は、基材としてこの混紡糸織物を使用して、実施例１と同様の手順で薄膜Ａ、Ｂを形成し、防汚性ポリエステル布帛とした。
【００７６】
（実施例３）
薄膜Ａの形成にあたり、＜処方１＞の水溶液に代えて親水性ポリマー（親水性ポリエステル、固形分４０質量％）を１２０ｇ／Ｌ含有する水溶液を使用し、かつ低温プラズマ処理を省略したこと以外は、実施例１と同様に行い、防汚性ポリエステル布帛とした。
【００７７】
（比較例１、２）
＜処方２＞中の吸水剤を省略したこと（比較例１）又は架橋剤を省略したこと（比較例２）以外は、実施例１と同様に行い、防汚性ポリエステル布帛とした。
【００７８】
（比較例３）
薄膜Ｂの形成を省略したこと以外は、実施例１と同様に行い、防汚性ポリエステル布帛とした。
【００７９】
以上で得られた防汚性ポリエステル布帛の特性を表１に示す。
【００８０】
【表１】
0006632798.tif 000004
【００８１】
実施例にかかる布帛は、いずれも撥油性及び吸水性を有し、ＳＧＲ性が顕著に優れたものであった。さらに、これらの洗濯耐久性にも優れていた。
【００８２】
特に、実施例１にかかる布帛では、親水性モノマーを低温プラズマ処理により重合することで薄膜Ａを形成しているため、実施例３のように親水性ポリマーを単に付着させて同Ａを形成したものと比べ、洗濯耐久性に優れていた。
【００８３】
一方、比較例１では、薄膜Ｂに吸水剤が含まれていないため、十分な吸水性が発現せず、結果、Ｃ法防汚性などＳＲ性の指標となる数値が実施例１の場合と比べ低下した。また、比較例２では、薄膜Ｂに架橋剤が含まれていないため、総じて洗濯耐久性に劣る結果となった。そして、比較例３では、薄膜Ｂが形成されていないため、撥油性に乏しく、ＳＧ性の発現が期待できないものとなった。